(57)【要約】      （修正有）【課題】種々の感光性化合物と組み合わせて使用しても経時異物の発生が防止可能な、亜鉛フタロシアニン顔料を含む顔料分散体、および該顔料分散体を含む感光性組成物を提供する。【解決手段】中心金属が亜鉛である特定のハロゲン化フタロシアニン顔料、酸性基および塩基性基を有する分散剤、並びに溶剤を含むことを特徴とする顔料分散体、当該顔料分散体および感光性化合物を含む感光性組成物。【選択図】なし【特許請求の範囲】
【請求項１】
下式（１）で示されるフタロシアニン顔料、酸性基および塩基性基を有する分散剤、並びに溶剤を含むことを特徴とする顔料分散体。
【化１】
2011057843.tif 000010
（式（１）中、中心金属元素Ｍは、Ｚｎであり、Ｘは、それぞれ独立に、Ｈ、Ｃｌ、及びＢｒからなる群から選ばれる元素である。）
【請求項２】
黄色顔料をさらに含む請求項１記載の顔料分散体。
【請求項３】
前記黄色顔料が、カラーインデックス  ピグメントイエロー１３８、１３９および１５０から選択される少なくとも１種である請求項２記載の顔料分散体。
【請求項４】
前記溶剤が、メトキシプロピルアセテート、プロピレングリコールモノメチルエーテル、ブチルセロソルブおよびプロピレングリコールモノメチルエーテルアセテートから選択される少なくとも１種を含む請求項１〜３のいずれかに記載の顔料分散体。
【請求項５】
顔料誘導体をさらに含む請求項１〜４のいずれかに記載の顔料分散体。
【請求項６】
請求項１〜５のいずれかに記載の顔料分散体及び感光性化合物を含むことを特徴とする感光性組成物。
【請求項７】
前記感光性化合物が、光重合性モノマー及び／又はプレポリマー、並びに光重合開始剤からなる請求項６記載の感光性組成物。
【請求項８】
前記光重合開始剤が、アミン系化合物である請求項７記載の感光性組成物。
【請求項９】
前記アミン系化合物が、ベンゾフェノン系ジアミンである請求項８記載の感光性組成物。
【発明の詳細な説明】
【技術分野】
【０００１】
本発明は、顔料分散体に関し、特に亜鉛フタロシアニン顔料を用いたカラーフィルタ用の顔料分散体、および当該分散体を用いた感光性組成物に関するものである。
【背景技術】
【０００２】
近年、薄型テレビの需要拡大とともに、液晶ディスプレイの色再現性が強く要求されるようになってきており、そこで用いられるカラーフィルタのコントラスト比の向上などが強く求められている。
【０００３】
このような市場の要求に対応するため、従来用いられてきた色素に比べてコントラストの高いカラーフィルタを得やすいことから、カラーフィルタ用の顔料として亜鉛フタロシアニン顔料が用いられるようになっている。しかし、当該亜鉛フタロシアニン顔料は、銅フタロシアニン顔料に比べて、有機溶剤への分散が困難であることが知られている。
【０００４】
この改善策として、亜鉛フタロシアニン顔料と、所定の有機溶剤及び塩基性分散剤を用いることで、特にインクジェット法により形成されるカラーフィルタ用の着色組成物およびこれを用いたインクジェットインキが提案されている（特許文献１）。
【先行技術文献】
【特許文献】
【０００５】
【特許文献１】特開２００９−９１５５１号公報
【発明の概要】
【発明が解決しようとする課題】
【０００６】
特許文献１に記載の着色組成物（顔料分散体）は、亜鉛フタロシアニン顔料を用いても、ある程度分散性等が改善され、また当該着色組成物を用いたインクジェットインキの吐出性の改善がみられているが、本発明者らは、亜鉛フタロシアニン顔料を用いて顔料分散体を調製し、該顔料分散体を用いて感光性組成物を作製すると、使用する光重合開始剤によっては経時異物が発生する場合があることを新たに見出した。ここで、経時異物とは、感光性組成物を長期間保存した場合に、当該感光性組成物中に生じた凝集粒子を指し、ガラス板等の上に塗布して塗膜を形成した際、凝集粒子が光学顕微鏡によって観測されるものである。
【０００７】
このように感光性組成物中に凝集粒子が発生すると、それをカラーフィルタ用として使用した場合、透光性、コントラスト等の低下を引き起こすという問題が生じることを見出した。このように、感光性化合物によっては、亜鉛フタロシアニン顔料を用いたカラーフィルタ用顔料分散体を感光性組成物の調製に使用することができず、当該分散体の用途範囲が限定されるという問題が生じることとなる。
そこで、本発明は、種々の感光性化合物と組み合わせて使用しても経時異物の発生が防止可能な、亜鉛フタロシアニン顔料を含む顔料分散体、および該顔料分散体を含む感光性組成物を提供することを目的とする。
【課題を解決するための手段】
【０００８】
本発明者らは、上記問題点に鑑み、鋭意検討を行った結果、亜鉛フタロシアニン顔料に特定の分散剤を組み合わせて得られる顔料分散体を用いると、該分散体を含む感光性組成物は、経時異物の発生が防止されることを見出し、本発明を完成するに至った。
【０００９】
即ち本発明の第１は、下式（１）で示されるフタロシアニン顔料、酸性基および塩基性基を有する分散剤、並びに溶剤を含むことを特徴とする顔料分散体に関する。
【００１０】
【化１】
2011057843.tif 000002
【００１１】
（式（１）中、中心金属元素Ｍは、Ｚｎであり、Ｘは、それぞれ独立に、Ｈ、Ｃｌ、及びＢｒからなる群から選ばれる元素である。）
【００１２】
本発明では、前記顔料分散体が黄色顔料をさらに含んでもよく、該黄色顔料はカラーインデックス  ピグメントイエロー１３８、１３９および１５０から選択される少なくとも１種であるのが好ましい。
【００１３】
本発明では、前記溶剤が、メトキシプロピルアセテート、プロピレングリコールモノメチルエーテル、ブチルセロソルブおよびプロピレングリコールモノメチルエーテルアセテートから選択される少なくとも１種を含むものであってよい。
【００１４】
本発明では、前記顔料分散体が顔料誘導体をさらに含んでもよい。
【００１５】
本発明の第２は、前記顔料分散体及び感光性化合物を含むことを特徴とする感光性組成物に関する。
【００１６】
本発明では、前記感光性化合物が、光重合性モノマー及び／又はプレポリマー、並びに光重合開始剤からなるものであってよく、前記光重合開始剤が、アミン系化合物であることが好ましく、ベンゾフェノン系ジアミンであるのがより好ましい。
【発明の効果】
【００１７】
本発明の顔料分散体は、亜鉛フタロシアニン顔料と所定の分散剤を用いることにより、当該分散体を用いて得られる感光性組成物は、経時異物の生成が防止される。
【発明を実施するための形態】
【００１８】
＜顔料分散体＞
本発明に係る顔料分散体は、前記式（１）で示されるフタロシアニン顔料、酸性基および塩基性を有する分散剤、および溶剤を含むことを特徴とする。
本発明では、所定の分散剤を組み合わせて用いることにより、後述する感光性化合物、中でも所定の光重合開始剤と組み合わせて感光性組成物を調製しても、経時異物の発生が防止された感光性組成物を得ることができる。
【００１９】
（顔料）
本発明の顔料分散体に用いられる亜鉛フタロシアニン顔料は、下式（１）で表される。
【００２０】
【化２】
2011057843.tif 000003
【００２１】
（式（１）中、中心金属元素Ｍは、Ｚｎであり、Ｘは、それぞれ独立に、Ｈ、Ｃｌ、及びＢｒからなる群から選ばれる元素である。）
【００２２】
本発明で用いる式（１）で示される亜鉛フタロシアニン顔料は、具体的には、カラーインデックス  ピグメントグリーン５８等が挙げられる。
【００２３】
本発明では、前記亜鉛フタロシアニン顔料に加えて、色調節用や補色用としての顔料をさらに用いることができる。具体的には、カラーインデックス（Ｃ．Ｉ．）ナンバーで示すと、Ｃ．Ｉ．ピグメントイエロー１４、７４、８３、１３８、１３９、１５０等の黄色顔料、Ｃ．Ｉ．ピグメントブルー７等の青色顔料、Ｃ．Ｉ．ピグメントグリーン７、３６等の緑色顔料などが挙げられる。
【００２４】
前記亜鉛フタロシアニン顔料および色調節用等の顔料の粒子径は、平均一次粒子径が１０ｎｍ以上３００ｎｍ以下であることが好ましく、電子顕微鏡で測定される。また一次粒子径は、サンドミル、ニーダー等の分散機を用いて適宜制御することができる。
【００２５】
また、本発明に係る顔料分散体の顔料の含有量は、５〜３０重量％であるのが好ましい。
【００２６】
（分散剤）
本発明で用いる分散剤は、酸性基および塩基性基を有する分散剤であれば特に限定はない。当該分散剤を用いることにより、顔料の分散性が良好なことに加えて、特に後述の感光性化合物、中でも光重合開始剤と共に用いた場合、得られる感光性組成物は、経時異物の発生が極めて効果的に防止される。
当該分散剤の酸価は、固形分換算で１０〜１５０ｍｇＫＯＨ／ｇであることが好ましく、アミン価は、固形分換算で１０〜１５０ｍｇＫＯＨ／ｇであることが好ましい。
【００２７】
また、当該分散剤は、樹脂型分散剤を用いることができ、この場合に分散剤を構成する樹脂としては特に限定はないが、耐熱性向上のため、アクリル系ブロック共重合体であるのが好ましい。
【００２８】
上記のような分散剤は、市販のものを用いることができる。具体的には、チバ・スペシャリティーケミカルズ社のＥＦＫＡ−４４０６、４５１０、４５３０、ビックケミー社のＤｉｓｐｅｒｂｙｋ−２００１、２０２０、２０５０、２０７０等が挙げられる。
【００２９】
本発明に係る顔料分散体の前記分散剤の含有量は、顔料成分１００重量部に対して１５〜６０重量部であるのが好ましい。
【００３０】
本発明では、前記の分散剤の他、必要に応じて樹脂を用いてもよい。当該樹脂を用いることで、分散性をより良好に維持したり、あるいは、前記分散剤の使用量を減らして、その官能基の悪影響を減じつつ、分散性を良好に維持することができる場合がある。当該樹脂としては、種々の樹脂を用いることができるが、分散性および耐熱性の観点から、アクリル系樹脂、メタクリル系樹脂が好ましい。当該樹脂は、市販のものを用いることができ、例えば、昭和高分子社のリポキシＳＰＣ−２０００などが例示できる。当該樹脂の含有量は、顔料成分１００重量部に対して１〜５０重量部であるのが好ましい。
【００３１】
（溶剤）
本発明で用いる溶剤は、特に制限はなく、非水性溶媒、水性溶媒の何れを用いても良い。水溶性溶剤としては、一般に、ヒドロキシ基等の親水性の高い官能基を有する化合物や、ポリグリコール骨格を有する化合物等を好適に用いることができる。非水溶性溶媒としては、例えば、エステル系溶媒、エーテル系溶媒、ケトン系溶媒等を用いることができる。
【００３２】
具体的には、メトキシプロピルアセテート、プロピレングリコールモノメチルエーテルアセテート（ＰＭＡ）、プロピレングリコールモノメチルエーテル（ＰＭ）およびブチルセロソルブから選択される少なくとも１種を含む溶剤が好ましい。
【００３３】
（顔料誘導体）
本発明では、必要により顔料誘導体を用いても良い。当顔料誘導体としては、特に限定はなく、酸性や塩基性の顔料誘導体を用いることができるが、顔料分散体の粘度安定性の観点からは、塩基性の顔料誘導体が好ましく、式（２）で表されるものがより好ましい。
【００３４】
【化３】
2011057843.tif 000004
【００３５】
（式（２）中、Ａは塩素、ヒドロキシ基またはＤである。Ｂは置換基を有しても良いフェニル基および置換基を有しても良いビフェニル基から選択される連結基である。Ｄは下式（３）で示されるアミノ基であり、ＡがＤである場合は、下式（３）中のＲはそれぞれ同一であっても異なっていても良い。）
【００３６】
【化４】
2011057843.tif 000005
【００３７】
（式（３）中、Ｒは独立して、炭素数１〜４のアルキル基を示す。）
【００３８】
上記のとおり式（２）中、Ｂは置換基を有しても良いフェニル基および置換基を有しても良いビフェニル基から選択される連結基であり、ビフェニル基の置換基としては、塩素原子、低級アルキル基、アルコキシ基、ヒドロキシ基、スルホン酸基などが例示でき、置換位置および数は任意であるが、顔料分散体ないし感光性組成物の粘度安定性の観点からは、下式（４）で示されるビフェニル基が好ましい。
【００３９】
【化５】
2011057843.tif 000006
【００４０】
また、式（２）中、Ｄは式（３）で示されるアミノ基であり、上記のとおり式（３）中、Ｒは独立して、炭素数１〜４のアルキル基を示し、当該アルキル基であれば、本発明の効果を得られるが、顔料分散体ないし感光性組成物の粘度安定性の観点からは、炭素数１及び／又は２のアルキル基が好ましく、炭素数１のアルキル基がより好ましい。またＡがＤである場合、Ｒが４つ存在することになるが、各Ｒは、それぞれ独立して炭素数１〜４のアルキル基を示す。
【００４１】
以上のような顔料誘導体は、公知の方法で製造することができる（例えば、特公平５−９４６９号公報、特開平６−７３３０２号公報など）ほか、市販のものを用いることができる。
【００４２】
顔料誘導体の含有量は、顔料成分１００重量部に対して０．１〜２０重量部であるのが好ましく、０．３〜１５重量部がより好ましく、０．５〜１０重量部がとくに好ましい。尚、この場合の顔料成分には、亜鉛フタロシアニン顔料、必要により用いる色調節用等の顔料が含まれる。
【００４３】
尚、顔料誘導体を用いた場合の顔料分散体の粘度の安定性は、例えば、顔料分散体の調製直後の粘度と調製後一定期間所定条件で保存後の粘度の比である増粘率を算出することにより評価することができる。
【００４４】
（顔料分散体の製造方法）
本発明の顔料分散体は、前記の顔料、分散剤および溶剤（必要により樹脂、顔料誘導体）をビーズミル、サンドミル等の公知の分散機に添加し、分散することにより得ることができる。
【００４５】
また、本発明の顔料分散体は、前記の顔料、分散剤および溶剤（必要により樹脂、顔料誘導体）以外の成分を添加剤として含むものであってもよい。このような添加剤としては、例えば、ｐＨ調整剤、酸化防止剤、紫外線吸収剤、防腐剤、防カビ剤等が挙げられる。
【００４６】
＜感光性組成物＞
本発明の感光性組成物は、上記の顔料分散体及び感光性化合物を含むものである。また感光性化合物には、少なくとも光重合開始剤が含まれ、これに加えて、カラーフィルタ関連分野においてエチレン性不飽和二重結合を有する化合物として広く知られる化合物を、特に制限なく用いることができる。例えば、光重合性モノマー、光重合性プレポリマー即ち２量体、３量体およびオリゴマー、またはそれらの混合物、並びにそれらの共重合体などの化学的形態を有する化合物が挙げられる。
【００４７】
光重合性モノマーおよびその共重合体の例としては、不飽和カルボン酸（例えば、アクリル酸、メタクリル酸、イタコン酸、クロトン酸、イソクロトン酸、マレイン酸など）やそのエステル類、アミド類が挙げられる。好ましくは、不飽和カルボン酸と脂肪族多価アルコール化合物とのエステル、不飽和カルボン酸と脂肪族多価アミン化合物とのアミド類が用いられる。
【００４８】
また、ヒドロキシル基やアミノ基、メルカプト基等の求核性置換基を有する不飽和カルボン酸エステルあるいはアミド類と、単官能もしくは多官能イソシアネート類あるいはエポキシ類との付加反応物、および単官能もしくは多官能のカルボン酸との脱水縮合反応物等も好適に使用される。また、イソシアネート基や、エポキシ基等の親電子性置換基を有する不飽和カルボン酸エステルあるいはアミド類と単官能もしくは多官能のアルコール類、アミン類、チオール類との付加反応物、更にハロゲン基や、トシルオキシ基等の脱離性置換基を有する不飽和カルボン酸エステル或いはアミド類と単官能若しくは多官能のアルコール類、アミン類、チオール類との置換反応物も好適である。また、別の例として、上記の不飽和カルボン酸の代わりに、不飽和ホスホン酸、スチレン、ビニルエーテル等に置き換えた化合物群を使用することも可能である。
【００４９】
前記光重合性モノマーとしては、例えば、ヒドロキシアルキルアクリレート、ヒドロキシアルキルメタクリレート等の脂肪族水酸基を有するアクリル酸エステル類およびメタクリル酸エステル類；
（メタ）アクリル酸メチル、（メタ）アクリル酸ペンジル、アリル（メタ）アクリルアミド等のアルキルアクリレート；
（メタ）アクリルアミド、Ｎ−ヘキシルメタクリルアミド、ビニル（メタ）アクリルアミド、アリル（メタ）アクリルアミド等の（メタ）アクリルアミド；
エチルビニルエーテル、２−クロロエチルビニルエーテル、ブチルビニルエーテル等のビニルエーテル類；
ビニルアセテーテト、ビニルブチレート、安息香酸ビニル等のビニルエステル類；
スチレン、メチルスチレン、ｐ−アセトキシスチレン等のスチレン類；
アルキルビニルケトン、フェニルビニルケトン等のビニルケトン類；
エチレン、プロピレン、イソブチレン、ブタジエン、イソプレン等のオレフィン類；
マレイミド、Ｎ−アクリロイルアクリルアミド、Ｎ−アセチルメタクリルアミド、Ｎ−プロピオニルメタクリルアミド等の不飽和イミド；
Ｎ−ビニルピロリドン、アクリロニトリル、メタクリロニトリル等、
を使用することができる。
その他の前記モノマー、プレポリマー等の具体例としては、特開２００９−１４９７０７号公報に記載のものを使用することができる。
【００５０】
前記光重合開始剤としては、アミン系化合物を用いることができる。具体的には、ジアミン系化合物、中でもベンゾフェノン系ジアミンが挙げられる。より具体的には４，４’ビス（ジメチルアミノ）ベンゾフェノン、４，４’ビス（ジエチルアミノ）ベンゾフェノンなどが例示できる。
尚、これらの光重合開始剤は、従来の顔料分散体と共に用いると、得られる感光性組成物に経時異物の問題が発生するが、本発明の顔料分散体と共に用いると、経時異物の発生が効果的に防止される。
【００５１】
本発明の感光性組成物には、必要に応じ、増感剤（増感色素）、連鎖移動剤，フッ素系有機化合物、熱重合開始剤、熱重合成分、熱重合防止剤、その他充填剤、界面活性剤、密着促進剤、酸化防止剤、紫外線吸収剤、凝集防止剤などの各種添加物を添加しても良い。
【００５２】
本発明の感光性組成物は、前述の溶剤に、顔料分散体、感光性化合物（例えば光重合性モノマー及び／又はプレポリマー、並びに光重合開始剤）、必要により前述の樹脂、顔料誘導体、その他の添加剤を添加して得られる混合液を、ペイントコンディショナーなどを用いて振とうすることにより得ることができる。この際、各成分の組成は適宜決定すれば良いが、例えば感光性化合物として光重合性モノマー及び光重合開始剤を用いる場合は、カラーフィルタの現像性、感度の観点から、感光性組成物中に、前記モノマーを０．５〜１５重量％、前記重合開始剤を０．００３〜５重量％含有させるのが好ましい。また、顔料分散体は、カラーフィルタの現像性の観点から、感光性組成物中に、顔料成分を基準として２〜１５重量％（固形分基準）含有させるのが好ましい。
【００５３】
このようにして得られた感光性組成物は、経時異物の発生が効果的に防止されることから、カラーフィルタの作製等に好適に用いることができる。また、所定の顔料誘導体を用いると、顔料分散体の粘度安定性が良好であるため、カラーフィルタの作製等により好適に用いることができる。
【実施例】
【００５４】
以下に実施例および比較例を挙げて本発明をより詳細に説明する。
＜製造例＞
（顔料誘導体の製造）
水１００ｇに３，３’−ジクロルベンジジン１０ｇを加え、分散させ、１個のアミノ基と反応する量の塩化シアヌル７．３ｇを加えて２０℃で１時間反応させた。次に、Ｎ，Ｎ−ジメチルアミノプロピルアミン８．１ｇを加えて８０℃で１時間反応させ、アミン基を有する化合物１８．５ｇを得た。このアミン基を有する化合物１７．６ｇを常法に従ってジアゾ化した後、５−アセトアセチルアミノベンズイミダゾロン９．１ｇを加えて、カップリング反応させ、前記式（２）で示す顔料誘導体２５．７ｇを得た。
【００５５】
＜顔料分散体＞
（顔料分散体の調製）
顔料として亜鉛フタロシアニン顔料であるファストゲングリーンＡ１１０（ＤＩＣ社製。表１中、Ａ１１０と略記す。）および補色用の黄色顔料であるエローピグメントＥ４ＧＮ−ＧＴ（ランクセス社製。表１中、Ｅ４ＧＮ−ＧＴと略記す。）、分散剤として酸性基および塩基性基を有するＤｉｓｐｅｒｂｙｋ−２００１（ビックケミー社製。表１中、ＢＹＫ−２００１と略記す。）または塩基性基のみを有するＢＹＫ−ＬＰＮ６９１９（ビックケミー社製。表１中、ＬＰＮ６９１９と略記す。）、樹脂としてリポキシＳＰＣ−２０００（昭和高分子社製。表１中、ＳＰＣ−２０００と略記す。）、塩基性顔料誘導体として上記製造例で調製した顔料誘導体（表１中、ＰＹと略記す。）、酸性顔料誘導体としてピグメントエロー１３８Ｓ（山陽色素社製。表１中、Ｙ１３８Ｓと略記す。）またはソルスパース１２０００（ルーブリゾール社製。表１中、Ｓ１２０００と略記す。）、有機溶剤としてプロピレングリコールモノメチルエーテル（ＰＭ）とプロピレングリコールモノメチルエーテルアセテート（ＰＭＡ）の混合溶剤またはＰＭＡを用い、表１に示す組成の混合物に、φ０．５ｍｍジルコニアビーズ４００ｇ配合し、ペイントコンディショナーにて６０分分散した後、前記ビーズを除去して顔料分散体を得た。
【００５６】
【表１】
2011057843.tif 000007
【００５７】
（粘度測定）
実施例において調製した顔料分散体を調製後、直ちに粘度計（ＴＯＫＩＭＥＣ社製、ＥＬＤ−６０型粘度計）を用いてそれらの粘度を測定した。更に、当該顔料分散体をエアバス（ＣＯＮＶＥＣＴＩＯＮ  ＯＶＥＮ、ＳＡＮＹＯ社製）中で２５℃、７日間放置した後、同様にして粘度を測定した。測定結果、および算出した増粘率を表２に示す。表２中、「初期」とは感光性組成物の調製後直ちに測定した時の粘度、「経時」とは前記エアバス中で放置後に測定した時の粘度を意味する。尚、表２中、増粘率は、増粘率＝（「経時」の粘度）／（「初期」の粘度）により算出したものである。
【００５８】
【表２】
2011057843.tif 000008
【００５９】
＜感光性組成物＞
（感光性組成物の調製）
ＰＭＡ４５．００ｇとＰＭ３０．００ｇからなる混合溶剤に、感光性化合物として重合開始剤である４，４’ビス（ジメチルアミノ）ベンゾフェノン（和光純薬工業製）１．５０ｇおよび光重合性モノマーであるＮＫエステルＡ−ＤＰＨ（新中村化学工業社製）１０．００ｇ、樹脂としてリポキシＳＰＣ−２０００（昭和高分子社製）３２．００ｇ溶解し、上記で得られた調製直後の各顔料分散体６０．００ｇを添加して、振とうし、感光性組成物１〜７を得た。
【００６０】
（経時異物の観察）
上記のようにして調製した感光性組成物１〜７を、エアバス（ＣＯＮＶＥＣＴＩＯＮ  ＯＶＥＮ、ＳＡＮＹＯ社製）中で、２５℃で４日間放置した後、スピンコーター（ＳＰＩＮＣＯＲＴＥＲ  １Ｈ−ＤＧII、ミカサ（株）製）にてガラス板（１００ｍｍ×１００ｍｍ×１ｍｍ）に塗膜を作製し、乾燥させた後、マイクロスコープ（ＤＩＧＩＴＡＬ  ＭＩＣＲＯＳＣＯＰＥ  ＶＨＸ−９００、ＫＥＹＥＮＣＥ社製。倍率は１０５０倍とした。）にて塗膜中の異物の有無を観察した。評価基準は、異物が確認できなかった場合を「○」、異物が確認できた場合を「×」とし、観察結果を表３に示す。尚、調製直後の感光性組成物１〜７についても同様に異物の有無を確認したが、異物は確認できなかった。
【００６１】
【表３】
2011057843.tif 000009
【００６２】
表３に示すように、感光性組成物１〜４は、亜鉛フタロシアニン顔料と、所定の分散剤を用いることで、特定の光重合開始剤を含む場合であっても、経時異物がないことが分かる。さらに表２に示すように、所定の顔料誘導体を用いると、顔料分散体の増粘率が抑制されることから、感光性組成物としてより好適であることが分かる。